Brevet FR3039155A1 (20170127)
REVENDICATIONS1. Composition d'enrobage pour le stockage ou le confinement de déchets toxiques, comprenant : - une composition de résine contenant au moins une résine époxy, et - une composition de durcissement contenant au moins une polyamidoamine et au moins une polyamine aromatique, ladite composition d'enrobage ayant un taux d'aromaticité total égal ou supérieur à 35%.\n<CLM>\1\tComposition selon l'une des revendications 1 ou 2, caractérisée en ce qu'elle a un taux d'aromaticité total égal ou supérieur à 35%, de préférence de 35% à 45%.\n<CLM>\1\tComposition selon la revendication 1, caractérisée en ce qu'elle comprend de 50 à 80% en poids de la composition de résine à base de résine époxy et de 15 20 à 50% en poids de la composition de durcissement.\n<CLM>\1\tComposition selon l'une quelconque des revendications 1 à 3, caractérisée en ce que ladite polyamidoamine a un indice d'amine, correspondant à une masse équivalente par hydrogène actif, de l'ordre de 90 à 110 g/H.\n<CLM>\1\tComposition selon l'une quelconque des revendications 1 à 4, 20 caractérisée en ce que ladite polyamidoamine est choisie parmi les produits de réaction entre une ou plusieurs polyéthylènepolyamine(s) (aliphatique(s) et un ou plusieurs acide(s) gras mono- ou poly-insaturé(s) en C12-C18.\n<CLM>\1\tComposition selon l'une quelconque des revendications 1 à 5, caractérisée en ce que la polyéthylènepolyamine aliphatique est choisie parmi les 25 polyéthylènetétramines et les polyéthylènepentamines.\n<CLM>\1\tComposition selon la revendication 6, caractérisée en ce que la polyéthylènepolyamine aliphatique est choisie parmi la diéthylènetriamine, la triéthylènetétramine, la tétra-éthylènetétramine, la tétraéthylènepentamine ou la bis(3-aminopropyl)éthylènediamine. 30\n<CLM>\1\tComposition selon l'une quelconque des revendications 1 à 7, caractérisée en ce ladite polyamine aromatique a un taux d'aromaticité de 35% à 70%, notamment de 38% à 65%. 3039155 18\n<CLM>\1\tComposition selon l'une quelconque des revendications 1 à 8, caractérisée en ce ladite polyamine aromatique a un point de fusion inférieur ou égal à 130°C, de préférence de 35°C à 130°C.\n<CLM>\1\tComposition selon l'une quelconque des revendications 1 à 9, 5 caractérisée en ce que ladite la polyamine aromatique a une masse équivalente par hydrogène actif de l'ordre de 80 à 100 g/H.\n<CLM>\1\tComposition selon l'une quelconque des revendications 1 à 10, caractérisée en ce que la polyamine aromatique est choisie parmi des diamines primaires. 10\n<CLM>\1\tComposition selon l'une quelconque des revendications 1 à 11, caractérisée en ce que ladite la polyamine aromatique est choisie parmi la diéthylméthylbenzènediamine, la 4,4'-méthylènebis[2,6-diéthylaniline], la 4,4'- méthylène-bis-(3-chloro-2,6-diéthylaniline), la 4,4'-méthylènebis(2,6-xylidine), la 4- méthyl-o-phénylènediamine et la 4-aminobenzylamine et la diéthyltoluènediamine (DETDA), utilisée seule ou en mélange.\n<CLM>\1\tComposition selon l'une quelconque des revendications 1 à 12, caractérisée en ce que la composition de résine comprend une résine époxy dont la masse équivalente par époxy est comprise entre 190 et 210 g/mol et en ce que le nombre de fonctions époxy par molécule (monomère) de ladite résine époxy est de 2 à\n<CLM>\1\t14. Composition selon l'une des revendications 12 ou 13, caractérisée en ce que ladite résine époxy est une résine résultant de la réaction entre le bisphénol A et/ou le bisphénol F et l'épichlorhydrine.\n<CLM>\1\tComposition selon l'une quelconque des revendications 12 à 14, caractérisée en ce qu'on utilise comme résine époxy un mélange de résine résultant de la réaction entre le bisphénol A et/ou le bisphénol F et l'épichlorhydrine, de préférence la résine résultant de la réaction entre le bisphénol A et l'épichlorhydrine qui est la résine diglycidyléther de bisphénol A (DGEBA).\n<CLM>\1\tComposition selon l'une quelconque des revendications 10 à 15, caractérisée en ce que la composition de résine comprend, par rapport au poids total de la composition de résine : - 70 à 90% en poids d'au moins une résine époxy, de préférence 85 à 90%, - 5 à 15% en poids d'un diluant réactif, de préférence 8 à 12%, 3039155 19 -5 à 15% en poids d'un diluant plastifiant, de préférence 5 à 10%, - 0 à 3% en poids d'un agent thixotrope, de préférence 1 à 2%, et - 0 à 2% d'au moins un agent tensioactif, ou agent séquestrant, ou agent hydrofugeant, 5 la somme des composants de la composition de résine n'excédant pas 100%.\n<CLM>\1\tUtilisation d'une composition selon l'une quelconque des revendications 1 à 16 pour la préparation d'un bloc de déchet enrobé.\n<CLM>\1\tUtilisation selon la revendication 17, caractérisée en ce que ledit bloc de 10 déchet enrobé est préparé par un procédé comprenant les étapes consistant à: (i) préparer une composition d'enrobage par mélange d'une composition de résine et d'une composition de durcissement telles que définies dans l'une quelconque des revendications 1 à 17, et (ii) incorporer le déchet à enrober dans ladite composition 15 d'enrobage, et (iii) enrober et réticuler jusqu'à obtention d'un bloc de déchet enrobé et durci.\n<CLM>\1\tUtilisation selon l'une des revendications 17 ou 18, caractérisée en ce que le mélange de la composition de résine et de la composition de durcissement est 20 effectué à une température de 15 à 30°C.\n<CLM>\1\tUtilisation selon l'une quelconque des revendications 17 à 19, caractérisée en ce que l'une au moins des conditions suivantes est remplie : - le déchet à enrober est sous forme solide ou sous forme semi-liquide ; - le déchet à enrober est un déchet radioactif ou non radioactif ; 25 - ledit déchet est choisi parmi les résines échangeuses d'ions anioniques ou cationiques et leurs mélanges, les barreaux de magnésium contaminés, les pièces métalliques irradiées et les cendres radioactives, ou encore parmi les métaux lourds ou les matériaux en contenant les pièces métalliques divisées provenant du démantèlement d'ateliers industriels et des produits générant ou libérant des 30 substances nocives ; - ledit bloc de déchet enrobé comprend de 30 à 60% en poids de composition d'enrobage et de 70 à 40% en poids de déchet.